(57)【要約】【課題】トナーに対する摩擦現像の均一性及び耐久安定性に優れた現像ローラーを提供し、また現像効率が良好で、濃度が高く鮮明でカブリの少ない均一な画像が得られる電子写真装置を提供すること。【解決手段】良導電性のシャフトと、該シャフトの外周に弾性層及び一層以上の被覆層を順次設けてなる現像ローラーであって、該現像ローラーの表面層となる被覆層が、炭素数４以上のアルキル基を有する（メタ）アクリル酸エステルモノマー及びアミノ基を有する（メタ）アクリル酸エステルモノマーを含む共重合モノマーを共重合して得られた正荷電制御樹脂を含有することを特徴とする現像ローラーとする。また、上記の現像ローラーを静電荷像担持体の表面に対向して接触または近接した状態で有し、かつ、現像剤が負帯電性一成分現像剤である画像形成装置とする。【選択図】なし【特許請求の範囲】
【請求項１】
良導電性のシャフトと、該シャフトの外周に弾性層及び一層以上の被覆層を順次設けてなる現像ローラーであって、表面に一成分現像剤の薄層を形成して担持し、この状態で静電荷像担持体に接触または近接させることにより、該静電荷像担持体上の静電潜像を現像する現像ローラーにおいて、該現像ローラーの表面層となる被覆層が、下記式（１）で示される（メタ）アクリル酸エステルモノマー及び下記式（２）で示されるアミノ基を有するモノマーを含む共重合モノマーを共重合して得られた正荷電制御樹脂を含有することを特徴とする現像ローラー。
【化１】
2005031657.tif 000008
（式中、Ｒ1は炭素数４以上のアルキル基を表し、Ｒ2は水素原子またはメチル基を表す。Ｒ3は炭素数１〜７の二価の有機基を表し、Ｒ4及びＲ5は、各々水素原子または炭素数１〜２０の有機基、あるいは、Ｒ4及びＲ5が化学的に結合した炭素数４〜２０の環状構造、または、Ｒ4及びＲ5が化学的に結合した、窒素原子、酸素原子、イオウ原子の少なくとも一種を含む炭素数４〜１９の環状構造、を表す。）
【請求項２】
前記式（１）中、Ｒ1は炭素数６以上のアルキル基であることを特徴とする請求項１記載の現像ローラー。
【請求項３】
静電荷像担持体と、該静電荷像担持体の表面を帯電させるための帯電装置と、該静電荷像担持体の帯電領域に静電潜像を形成するための静電潜像形成装置と、該静電荷像担持体の表面に形成された静電潜像に負帯電性一成分現像剤を供給して該静電潜像を顕像化して画像とするための現像装置と、該画像を転写材に転写するための転写装置と、を有する電子写真装置において、前記現像装置が具備する現像ローラーが、請求項１または２に記載の現像ローラーであることを特徴とする電子写真装置。
【発明の詳細な説明】
【技術分野】
【０００１】
本発明は、電子写真装置で用いられる現像ローラー、およびそれを用いた電子写真装置に関する。
【背景技術】
【０００２】
従来、複写機やレーザービームプリンターのような電子写真装置における現像方法として、一成分現像剤（トナー）を、トナー規制部材によってトナー担持体上に薄層コートさせ、静電荷像担持体（例えば感光ドラム）に接触または近接させ、トナー担持体から静電荷像担持体表面に移転させて、静電荷像担持体上の静電潜像を現像する一成分現像法が知られている。このような現像法に用いられるトナー担持体としては、例えば、金属（芯金）の周囲に弾性層を設け、その上に必要に応じて表面被覆層を設けたローラー形状の現像ローラー、あるいは弾性層のない現像スリーブが用いられている。
【０００３】
この一成分現像法において、現像効率が良好で画像濃度が高く鮮明でカブリの少ない均一な画像を、安定して得るためには、現像ローラーのトナーに対する均一な摩擦帯電性付与性および耐久安定性が必要である。しかしながらこのような技術が完全には実現されていないのが現状である。
【０００４】
例えば、現像ローラーが繰返して回転動作しているうちに、トナーが劣化し、トナーの帯電能および現像効率が低下するため、画像濃度薄が発生する場合、また高温高湿環境下では、トナーの帯電量の低下が著しく、カブリが発生する場合がある。
【０００５】
最近では電子写真のさらなる高画質化のために、トナーの小粒径化および微粒子化がはかられている。例えば、画像の解像度やシャープネスさを向上させる目的で、静電潜像を忠実に再現するために、粒子径６〜７μｍ以下の小サイズのトナーを用いるのが趨勢である。また、ファーストコピータイムの短縮や省電力化の目的で、トナーの定着点（熔融温度）を極限にまで下げる努力が払われている。このような状況下、トナーは現像器内のトナー規制部材、現像ローラー等による物理的なストレスに繰り返しさらされ、またこのようなストレスで併発する熱的ストレスにもさらされてトナー自体が劣化し、またそれによって現像ローラーなどの現像部材表面の汚染やトナー融着が引き起こされ、結果としてトナーに対して均一かつ安定な帯電性付与が困難になっている。
【０００６】
また最近、荷電制御剤を利用する方法が提案されている。荷電制御剤として、有機溶剤に可溶な荷電制御樹脂を用いる方法が提案されており、現像スリーブに用いる方法（例えば特許文献１、特許文献２、特許文献３）が報告されている。これらはいずれも主として、アミノ基含有モノマーとメタクリル酸メチルとの共重合体を荷電制御樹脂として使用している。
【特許文献１】特開２０００−２４２０３３号公報
【特許文献２】特開２００２―２４４４２６号公報
【特許文献３】特開２００３−００５５０７号公報
【発明の開示】
【発明が解決しようとする課題】
【０００７】
上記の文献に記載された荷電制御樹脂を現像ローラーに適用しても、トナーに対する摩擦帯電の均一性及び耐久安定性はある程度改善できると期待されるが、近年急速に高性能化が進んでいる電子写真装置に対応するため、その特性についてさらなる改善が望まれている。
【０００８】
本発明の目的は、トナーに対する摩擦帯電の均一性及び耐久安定性に優れた現像ローラーを提供し、また現像効率が良好で、濃度が高く鮮明でカブリの少ない均一な画像が得られる電子写真装置を提供することである。
【課題を解決するための手段】
【０００９】
実際に本発明者らが種々の構造を有する荷電制御樹脂を合成し、それを現像ローラーに適用して効果を確認したところ、特定の構造を有する荷電制御樹脂における帯電制御能が特に顕著であることを見出した。
【００１０】
本発明は、良導電性のシャフトと、該シャフトの外周に弾性層及び一層以上の被覆層を順次設けてなる現像ローラーであって、表面に一成分現像剤の薄層を形成して担持し、この状態で静電荷像担持体に接触または近接させることにより、該静電荷像担持体上の静電潜像を現像する現像ローラーにおいて、該現像ローラーの表面層となる被覆層が、下記式（１）で示される（メタ）アクリル酸エステルモノマー及び下記式（２）で示されるアミノ基を有するモノマーを含む共重合モノマーを共重合して得られた正荷電制御樹脂を含有することを特徴とする現像ローラーである。
【００１１】
【化１】
2005031657.tif 000002
【００１２】
（式中、Ｒ1は炭素数４以上のアルキル基を表し、Ｒ2は水素原子またはメチル基を表す。Ｒ3は炭素数１〜７の二価の有機基を表し、Ｒ4及びＲ5は、各々水素原子または炭素数１〜２０の有機基、あるいは、Ｒ4及びＲ5が化学的に結合した炭素数４〜２０の環状構造、または、Ｒ4及びＲ5が化学的に結合した、窒素原子、酸素原子、イオウ原子の少なくとも一種を含む炭素数４〜１９の環状構造、を表す。）
また、本発明は、静電荷像担持体と、該静電荷像担持体の表面を帯電させるための帯電装置と、該静電荷像担持体の帯電領域に静電潜像を形成するための静電潜像形成装置と、該静電荷像担持体の表面に形成された静電潜像に負帯電性一成分現像剤を供給して該静電潜像を顕像化して画像とするための現像装置と、該画像を転写材に転写するための転写装置と、を有する電子写真装置において、前記現像装置が具備する現像ローラーが、前記の現像ローラーであることを特徴とする電子写真装置である。
【発明の効果】
【００１３】
本発明のような構成とすることで、トナーに対する摩擦現像の均一性及び耐久安定性に優れた現像ローラーとなる。また、現像効率が良好で、濃度が高く鮮明でカブリの少ない均一な画像が得られる電子写真装置となる。
【発明を実施するための最良の形態】
【００１４】
本発明の現像ローラーは、良導電性のシャフトと、その外周に弾性層及び一層以上の被覆層を順次設けてなるものであり、その表面層となる被覆層に正荷電制御樹脂を含有する。そして、表面に一成分現像剤の薄層を形成して担持し、この状態で静電荷像担持体に接触または近接させることにより、該静電荷像担持体上の静電潜像を現像する現像ローラーとして使用可能なものである。この正荷電制御樹脂によりトナーに対する摩擦現像の均一性及び耐久安定性に優れるようになる。ここで荷電制御樹脂とは、樹脂に添加することで、摩擦により発生する荷電量を適正量に制御する機能を有する樹脂のことである。具体的には、アミノ基等を有し、樹脂に正の荷電を付与する機能を有する正荷電制御樹脂と、カルボキシル基やスルホニル基等を有し、樹脂に負の荷電を付与する機能を有する負荷電制御樹脂がある。
【００１５】
本発明の現像ローラーで用いられる正荷電制御樹脂としては、下記式（１）で示される（メタ）アクリル酸エステルモノマーおよび下記式（２）で示されるアミノ基を有するモノマーを含む共重合モノマーを重合して得られた正荷電制御樹脂である。
【００１６】
【化２】
2005031657.tif 000003
【００１７】
（式中、Ｒ1は炭素数４以上のアルキル基を表し、Ｒ2は水素原子またはメチル基を表す。Ｒ3は炭素数１〜７の二価の有機基を表し、Ｒ4及びＲ5は、各々水素原子または炭素数１〜２０の有機基、あるいは、Ｒ4及びＲ5が化学的に結合した炭素数４〜２０の環状構造、または、Ｒ4及びＲ5が化学的に結合した、窒素原子、酸素原子、イオウ原子の少なくとも一種を含む炭素数４〜１９の環状構造、を表す。）
式（１）で示される（メタ）アクリル酸エステルモノマーとしては、ｎ−ブチル（メタ）アクリレート、ｔｅｒｔ−ブチル（メタ）アクリレート、ｉｓｏ−ブチル（メタ）アクリレート、ｎ−アミル（メタ）アクリレート、ｎ−ヘキシル（メタ）アクリレート、シクロヘキシル（メタ）アクリレート、２−エチルヘキシル（メタ）アクリレート、ｎ−オクチル（メタ）アクリレート、ｉｓｏ−オクチル（メタ）アクリレート、ｎ−ノニル（メタ）アクリレート、ｎ−ラウリル（メタ）アクリレート、ｎ−トリデシル（メタ）アクリレート、ｎ−ステアリル（メタ）アクリレート、イソボニル（メタ）アクリレートなどが例示される。なお、「（メタ）アクリレート」はメタクリレートあるいはアクリレートを意味する（以下、同様）。式（１）で示される（メタ）アクリル酸エステルモノマーは、単独で、または２種以上のモノマーを組み合わせて用いることができる。
【００１８】
式（１）におけるＲ1は、炭素数４以上のアルキル基であることが好ましく、炭素数６以上のアルキル基であることがより好ましく、炭素数８以上のアルキル基であることがさらに好ましい。また、式（１）におけるＲ1は、炭素数２０以下のアルキル基であることが好ましい。式（１）におけるＲ1は、直鎖でも良く、分岐していても良く、環状構造を有していても良い。
【００１９】
式（１）で示される（メタ）アクリル酸エステルモノマーの含有量は、共重合モノマーの５〜９９質量％とすることが好ましい。５質量％以上とすることで溶媒への溶解性やベース樹脂との相溶性がより高まる傾向となり、９９質量％以下とすることで摩擦帯電量が十分なものとなる。より好ましくは１０〜９７質量％である。
【００２０】
式（２）で示されるアミノ基を有するモノマーとしては、Ｎ，Ｎ−ジメチルアミノメチル（メタ）アクリレート、Ｎ，Ｎ−ジエチルアミノメチル（メタ）アクリレート、Ｎ，Ｎ−ジメチルアミノエチル（メタ）アクリレート、Ｎ，Ｎ−ジエチルアミノエチル（メタ）アクリレート、Ｎ，Ｎ−ジメチルアミノプロピル（メタ）アクリレート、Ｎ，Ｎ−ジメチルアミノブチル（メタ）アクリレート、ｐ−Ｎ，Ｎ−ジメチルアミノフェニル（メタ）アクリレート、ｐ−Ｎ，Ｎ−ジエチルアミノフェニル（メタ）アクリレート、ｐ−Ｎ，Ｎ−ジプロピルアミノフェニル（メタ）アクリレート、ｐ−Ｎ，Ｎ−ジブチルアミノフェニル（メタ）アクリレート、ｐ−Ｎ−ラウリルアミノフェニル（メタ）アクリレート、ｐ−Ｎ−ステアリルアミノフェニル（メタ）アクリレート、ｐ−Ｎ，Ｎ−ジメチルアミノベンジル（メタ）アクリレート、ｐ−Ｎ，Ｎ−ジエチルアミノベンジル（メタ）アクリレート、ｐ−Ｎ，Ｎ−ジプロピルアミノベンジル（メタ）アクリレート、ｐ−Ｎ，Ｎ−ジブチルアミノベンジル（メタ）アクリレート、ｐ−Ｎ−ラウリルアミノベンジル（メタ）アクリレート、ｐ−Ｎ−ステアリルアミノベンジル（メタ）アクリレート等が例示される。式（２）で示されるアミノ基を有するモノマーは、単独で、または２種以上のモノマーを組み合わせて用いることができる。
【００２１】
式（２）におけるＲ3は、炭素数２〜４の二価の有機基であることが好ましい。また、式（２）におけるＲ4およびＲ5は、各々水素原子または炭素数１〜２０の有機基であることが好ましく、炭素数１〜４の有機基であることが好ましい。Ｒ3〜Ｒ5は、直鎖でも良く、分岐していても良く、環状構造を有していても良い。
【００２２】
式（２）で示されるアミノ基を有するモノマーの含有量は、共重合モノマーの１〜９５質量％とすることが好ましい。１質量％以上とすることで、摩擦帯電量が充分なものとなりやすく、９５質量％以下とすることで、溶媒への溶解性やベース樹脂との相溶性がより高まる傾向がある。より好ましくは３〜９０質量％である。
【００２３】
また、式（１）で示される（メタ）アクリル酸エステルモノマー及び式（２）で示されるアミノ基を有するモノマーの合計は、共重合モノマーの３０〜１００質量％とすることが好ましい。３０質量％以上とすることで摩擦帯電量が充分なものとなりやすい。より好ましくは５０〜１００質量％である。
【００２４】
本発明の現像ローラーに用いる正荷電制御樹脂を得るための共重合モノマーとして、下記式（１０）で示されるアミノ基を有するモノマーを含むこともできる。
【００２５】
【化３】
2005031657.tif 000004
【００２６】
（式中、Ｒ3は炭素数１〜７の二価の有機基を表し、Ｒ4及びＲ5は、各々水素原子または炭素数１〜２０の有機基、あるいは、Ｒ4及びＲ5が化学的に結合した炭素数４〜２０の環状構造、または、Ｒ4及びＲ5が化学的に結合した、窒素原子、酸素原子、イオウ原子の少なくとも一種を含む炭素数４〜１９の環状構造、を表す。）
式（１０）で示されるアミノ基を有するモノマーとしては、Ｎ，Ｎ−ジメチルアミノエチル（メタ）アクリルアミド、Ｎ，Ｎ−ジエチルアミノエチル（メタ）アクリルアミド、Ｎ，Ｎ−ジメチルアミノプロピル（メタ）アクリルアミド、Ｎ，Ｎ−ジエチルアミノプロピル（メタ）アクリルアミド、ｐ−Ｎ，Ｎ−ジメチルアミノフェニル（メタ）アクリルアミド、ｐ−Ｎ，Ｎ−ジエチルアミノフェニル（メタ）アクリルアミド、ｐ−Ｎ，Ｎ−ジプロピルアミノフェニル（メタ）アクリルアミド、ｐ−Ｎ，Ｎ−ジブチルアミノフェニル（メタ）アクリルアミド、ｐ−Ｎ−ラウリルアミノフェニル（メタ）アクリルアミド、ｐ−Ｎ−ステアリルアミノフェニル（メタ）アクリルアミド、ｐ−Ｎ，Ｎ−ジメチルアミノベンジル（メタ）アクリルアミド、ｐ−Ｎ，Ｎ−ジエチルアミノベンジル（メタ）アクリルアミド、ｐ−Ｎ，Ｎ−ジプロピルアミノベンジル（メタ）アクリルアミド、ｐ−Ｎ，Ｎ−ジブチルアミノベンジル（メタ）アクリルアミド、ｐ−Ｎ−ラウリルアミノベンジル（メタ）アクリルアミド、ｐ−Ｎ−ステアリルアミノベンジル（メタ）アクリルアミド等が例示される。式（１０）で示されるアミノ基を有するモノマーは、単独で、または２種以上のモノマーを組み合わせて用いることができる。なお、「（メタ）アクリルアミド」はメタクリルアミドあるいはアクリルアミドを意味する（以下、同様）。
【００２７】
式（１０）におけるＲ3は、炭素数２〜４の二価の有機基であることが好ましい。また、式（１０）におけるＲ4およびＲ5は、各々水素原子または炭素数１〜２０の有機基であることが好ましく、炭素数１〜４の有機基であることが好ましい。Ｒ3〜Ｒ5は、直鎖でも良く、分岐していても良く、環状構造を有していても良い。
【００２８】
式（１０）で示されるアミノ基を有するモノマーは、共重合モノマーの５０質量％を超えない量とすることが好ましい。さらに、式（２）で示されるアミノ基を有するモノマーの含有量を超えないことが望ましい。
【００２９】
本発明の現像ローラーに用いる正荷電制御樹脂を得るための共重合モノマーは、上述のようなモノマー以外に、それと共重合可能な他のモノマーを含むこともできる。共重合可能な他のモノマーとしては、例えば、炭素数１〜３のアルキル基を有する（メタ）アクリル酸エステルモノマー；スチレン、α−メチルスチレン、β−メチルスチレン、ｏ−メチルスチレン、ｍ−メチルスチレン、ｐ−メチルスチレン、２，４−ジメチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、ｐ−メトキシスチレンの如きスチレン系モノマー；酢酸ビニル、プロピオン酸ビニル、酪酸ビニル、安息香酸ビニル、ギ酸ビニルの如きビニルエステル系モノマー；ビニルメチルエーテル、ビニルエチルエーテル、ビニルイソブチルエーテルの如きビニルエーテル系モノマー；ビニルメチルケトン、ビニルヘキシルケトン、ビニルイソプロピルケトンの如きビニルケトン系モノマー等が挙げられ、現像ローラーになったときに要求される物性に応じて適宜決定すれば良い。共重合可能な他のモノマーは単独で、または２種以上のモノマーを組み合わせて用いることができる。
【００３０】
共重合可能な他のモノマーは、共重合モノマーの７０質量％を超えない量とすることが好ましい。
【００３１】
本発明の現像ローラーで用いる正荷電性制御樹脂を得るための重合方法としては、特に限定されるものではないが、塊状重合法、溶液重合法、乳化重合法、懸濁重合法等が挙げられる。反応を容易に制御できる点から溶液重合法が好ましい。溶液重合法で使用する溶媒としては、特に限定されるものではないが、キシレン、トルエン、酢酸エチル、酢酸イソブチル、イソプロピルアルコール、メタノール、メチルエチルケトン、メチルイソブチルケトン、Ｎ，Ｎ−ジメチルホルムアミド、ジメチルホルムアミド等が用いられる。その際の溶媒と共重合モノマーとの比は、特に限定されるものではないが、溶媒１００質量部に対して共重合モノマー３０〜４００質量部で行うのが好ましい。
【００３２】
本発明の現像ローラーで用いる正荷電性制御樹脂を重合するために使用する重合開始剤としては、特に限定されるものではない。例えば、ｔ−ブチルパーオキシ−２−エチルヘキサノエート、クミルパーピバレート、ｔ−ブチルパーオキシラウレート、ベンゾイルパーオキサイド、ラウロイルパーオキサイド、オクタノイルパーオキサイド、ジ−ｔ−ブチルパーオキサイド、ｔ−ブチルクミルパーオキサイド、ジクミルパーオキサイド、２，２’−アゾビスイソブチロニトリル、２，２’−アゾビス（２−メチルブチロニトリル）、２，２’−アゾビス（２，４−ジメチルバレロニトリル）、２，２’−アゾビス（４−メトキシ−２，４−ジメチルバレロニトリル）、ジメチル２，２’−アゾビス（２−メチルプロピオネート）等が挙げられ、これらから適宜選択した１種で又は２種以上を組み合わせて使用できる。
【００３３】
重合開始剤は共重合モノマー１００質量部に対し、０．０５〜３０質量部（より好ましくは０．１〜１５質量部）とすることが好ましい。重合反応の温度としては、特に限定するものではなく、使用する溶媒、重合開始剤、共重合モノマーに応じて設定することができるが、４０℃〜１５０℃で行うのが好ましい。
【００３４】
本発明の現像ローラーで用いる正荷電制御樹脂は、アミノ価が５〜３５０ｍｇＫＯＨ／ｇが好ましく、より好ましくは５０〜３２５ｍｇＫＯＨ／ｇの場合であり、さらに好ましくは２００〜３００ｍｇＫＯＨ／ｇの場合である。もし、正荷電性制御樹脂のアミノ価が５ｍｇＫＯＨ／ｇ未満となる場合には帯電量が不十分となる場合があり、３５０ｍｇＫＯＨ／ｇ超となる場合にはメインバインダーとの相溶性が低下し易く帯電量が不十分となる場合がある。
【００３５】
本発明の現像ローラーで用いる正電荷性制御樹脂の重量平均分子量（Ｍｗ）は、２０００〜５０００００が好ましく、より好ましくは３０００〜３０００００の場合であり、さらに好ましくは５０００〜２０００００の場合である。もし、Ｍｗが２０００未満となる場合、経時的にブリードアウトする場合がある。５０００００超となる場合、メインバインダーとの相溶性が低下しやすい。
【００３６】
本発明の現像ローラーで用いる正荷電性制御樹脂のガラス転移温度（Ｔｇ）は、−１００〜１８０℃程度が好ましく、より好ましくは−９０〜１７０℃の場合であり、さらに好ましくは−８０〜１６０℃の場合である。もし、Ｔｇが−１００℃未満となる場合、粘着性が大きく、摩擦係数も大きくなる場合がある。１８０℃超となる場合、メインバインダーにおける正荷電性制御樹脂の分散状態が不均一な場合がある。
【００３７】
以下、本発明の実施の形態について図面を参照して説明する。
【００３８】
図１は本発明の現像ローラーの一つの実施形態の概略を示すもので、（ａ）は現像ローラーの軸線に沿った概略断面図、（ｂ）は現像ローラーを軸方向からみた図である。この図に示す形態の現像ローラー１１４は、良導電性のシャフトとなる芯金１１４ａの外周に弾性層１１４ｂ及び１層の被覆層１１４ｃを設けたものである。
【００３９】
芯金１１４ａは、成形時や実使用時に耐えうる強度を有していれば良く、その外径は４〜１０ｍｍであることが好ましい。芯金の材料としては、例えば、鉄、アルミニウム、チタン、銅及びニッケル等の金属やこれらの金属を含むステンレス、ジュラルミン、真鍮及び青銅等の合金、更にカーボンブラックや炭素繊維をプラスチックで固めた複合材料等の剛直で導電性を示す材料が挙げられる。
【００４０】
弾性層１１４ｂは、公知の材料で形成されていれば良く、例えば、天然ゴム、シリコーンゴム、ウレタンゴム、エチレンプロピレンゴム、ブタジエンゴム、クロロプレンゴム、ネオプレンゴム、イソプレンゴム、ＮＢＲ等のゴム材料に、必要に応じてカーボンブラック、グラファイト、導電性粒子、導電性ゴム等を添加したものなどが使用できる。弾性層１１４ｂは導電性を有することが好ましい。また、弾性層１１４ｂの厚みは２．０〜１０ｍｍであることが好ましい。厚すぎると抵抗値が高くなり易く、薄すぎると硬度が十分低くなりにくくなる。
【００４１】
被覆層１１４ｃは、現像ローラー１１４の表面層となるものであり、前述の正荷電制御樹脂をベース樹脂に混合した被覆層形成材料で形成される。被覆層形成材料中に前述の正荷電制御樹脂は０．０１〜５０質量％含むことが好ましく、０．０５〜３０質量％含むことがより好ましい。
【００４２】
ベース樹脂としては公知のものが使用可能であり、スチレン樹脂（スチレン又はスチレン置換体を含む単重合体又は共重合体）、アクリル樹脂（（メタ）アクリル酸エステルを含む単重合体又は共重合体）、塩化ビニル樹脂、スチレン−酢酸ビニル共重合体、ロジン変性マレイン酸樹脂、フエノール樹脂、エポキシ樹脂、ポリエステル樹脂、フッ素樹脂、低分子量ポリエチレン、低分子量ポリプロピレン、アイオノマー樹脂、ポリウレタン樹脂、ナイロン樹脂、シリコーン樹脂、ケトン樹脂、エチレン−エチルアクリレート共重合体、キシレン樹脂、ポリビニルブチラール樹脂等が挙げられる。本発明の実施上特に好ましいベース樹脂としては、耐摩耗性やトナー帯電性、トナー搬送性等が要求されるため、ウレタン樹脂、ナイロン樹脂、アクリル樹脂、フッ素樹脂等である。ベース樹脂は１種類でも２種類以上を用いても良い。
【００４３】
また、抵抗調整材として、被覆層形成材料中にカーボンブラックを添加することが望ましい。このような目的に使用するカーボンブラックとしては、例えば、ファーネスブラック、ランプブラック、サーマルブラック、アセチレンブラック、チャンネルブラック等が挙げられる。被覆層形成材料中のカーボンブラックの量は、目的とする現像ローラーの特性に応じて適宜設定することができ、例えば、１〜４０質量％程度含有させることができる。
【００４４】
さらに、表面粗し材として、平均粒子径が３〜３０μｍの絶縁粒子、例えば、ウレタン粒子、ナイロン粒子、アクリル粒子、シリコーン粒子等を被覆層形成材料中に添加することが好ましい。被覆層形成材料中の表面粗し材の量は、目的とする現像ローラーの特性に応じて適宜設定することができ、例えば、２〜５０質量％程度含有させることができる。
【００４５】
上記のような成分を含有する被覆層形成材料は、サンドミル、ペイントシェーカー、ダイノミル、パールミル等のビーズを使用した従来公知の分散装置を使用して分散された塗料を、スプレー塗工法、ディッピング法等により弾性層表面に塗工され、被覆層となる。塗料に使用する溶媒は、例えば、メチルエチルケトン、トルエン、アルコール等を用いることができる。
【００４６】
被覆層の厚みは、弾性層の柔軟性を損なうことなく、また高い耐磨耗性を実現することを考慮し、２〜１００μｍとすることが好ましい。より好ましくは５〜３０μｍである。
【００４７】
上記の例は１層の被覆層を有する現像ローラーであるが、２層以上の被覆層を有する現像ローラーとすることもできる。その場合、前述の正荷電制御樹脂は、少なくとも表面層を形成する被覆層に含まれていればよい。その内側となる被覆層に前述の正荷電制御樹脂を含まない実施形態の場合、荷電制御樹脂を含まない以外は上記の構成と同様とすることができる。２層以上の被覆層は使用する材料及び組成比等について、同じ構成とすることも、異なる構成とすることも可能である。
【００４８】
次に、本発明の電子写真装置を説明する。本発明の電子写真装置は、前記本発明の現像ローラー及び負帯電性一成分現像剤を用いることを特徴とするものである。より具体的には、静電荷像担持体と、該静電荷像担持体の表面を帯電させるための帯電装置と、該静電荷像担持体の帯電領域に静電潜像を形成するための静電潜像形成装置と、該静電荷像担持体の表面に形成された静電潜像に負帯電性一成分現像剤を供給して該静電潜像を顕像化して画像とするための現像装置と、該画像を転写材に転写するための転写装置と、を有する電子写真装置において、前記現像装置が具備する現像ローラーが、前記の現像ローラーであることを特徴とする電子写真装置である。このような本発明の電子写真装置は、現像効率が良好で、濃度が高く鮮明でカブリの少ない均一な画像が得られるものとなる。
【００４９】
本発明の電子写真装置（レーザービームプリンター）の概略構成を図２に示す。図２において、レーザービームプリンターの現像装置１０は、非磁性一成分現像方式を用いている。その現像剤容器１２内には、現像剤１１（負帯電性の非磁性トナーからなる一成分現像剤）が収納されており、静電荷像担持体としての感光ドラム１と対向した現像剤容器１２の開口部内に、感光ドラム１と接触するようにして、現像ローラー２４が設置されている。現像ローラー２４は、上述したように、芯金２４ａ上に、弾性層２４ｂ及び被覆層２４ｃを形成して成っている。また、芯金２５ａ上に弾性層２５ｂ及び被覆層２５ｃが形成されている供給ローラー２５が、現像ローラー２４に現像剤１１を供給可能な状態で設置されている。
【００５０】
この現像ローラー２４および供給ローラー２５が矢印方向に回転すると、現像剤容器１２内の現像剤１１が現像ローラー２４上に担持される。その現像剤１１がブレード１６により規制されて、現像ローラー２４上に現像剤の薄層１１ａが形成され、現像剤のみが感光ドラム１と対向した現像領域１３へ搬送される。一方、感光ドラム１の表面は、帯電装置が具備する帯電ローラー１９によって一次帯電され、静電潜像形成装置が具備するレーザー光発信手段から発されたレーザービームＬによって静電潜像が形成されている。現像ローラー２４と感光ドラム１間には、定電圧電源１８により現像バイアスが印加されており、感光ドラム１上の静電潜像に現像剤が供給され現像される。その後、現像された画像は、転写装置（不図示）によって紙などの転写材に転写され、定着装置（不図示）によって転写材に定着されて、画像が転写材に印刷された印刷物が得られる。
【実施例】
【００５１】
次に本発明を実施例により具体的に説明するが、本発明は実施例により限定されるものではない。実施例で使用した（メタ）アクリル酸エステルモノマーＡ１〜Ａ５［Ａ１〜Ａ４：前述の式（１）で示されるもの、Ａ５：メタクリル酸メチル］の構造式を（３）〜（７）に、アミノ基を有するモノマーＢ１〜Ｂ２［前述の式（２）で示されるもの］の構造式を（８）〜（９）に示す。
【００５２】
【化４】
2005031657.tif 000005
【００５３】
［実施例１］
（正荷電制御樹脂ＣＣＲ１の製造及び物性値の評価）
攪拌機、冷却器、温度計および窒素導入管を付した４つ口セパラブルフラスコに、共重合モノマーとして２−エチルヘキシルメタクリレート（Ａ２）２０ｇ及びＮ，Ｎ−ジメチルアミノエチルメタクリレート（Ｂ１）３０ｇ、溶媒としてメチルエチルケトン５０ｇ、および重合開始剤としてジメチル２、２’−アゾビス（２−メチルプロピオネート）２．０ｇを仕込み、攪拌しながら、窒素導入下還流状態で８時間溶液重合することで、正荷電制御樹脂ＣＣＲ１の溶液を得た。その後、ＣＣＲ１の溶液の一部を減圧乾燥することで物性値の測定に用いた。
【００５４】
得られたＣＣＲ１のアミノ価、重量平均分子量（Ｍｗ）、Ｔｇを、それぞれ全自動滴定装置（京都電子工業（株）製ＡＴ−５１０（商品名））、ＧＰＣ測定（装置：東ソー（株）製ＨＬＣ−８１２０ＧＰＣ（商品名）、カラム：昭和電工（株）製ＫＦ−８０５Ｌ（商品名）×２本）、ＤＳＣ測定（セイコーインスツルメンツ（株）製ＤＳＣ６２００（商品名））により測定した。結果を表１に示す。
【００５５】
（現像ローラー１の製造）
外径８ｍｍの芯金（ＳＵＭ製）を内径１６ｍｍの円筒状金型内に同心となるように設置し、液状導電性シリコーンゴム（東レダウシリコーン社製、ＡｓｋｅｒＣ硬度３５度、体積固有抵抗１０×１０9Ωｃｍ）を注型後、１３０℃のオーブンに入れ２０分加熱成型し、脱型後、２００℃のオーブンで４時間２次加硫を行い、厚み４ｍｍの弾性層を芯金の周囲に形成した。
【００５６】
次いで、ウレタン塗料（商品名：ニッポランＮ５０３３、日本ポリウレタン社製）を固形分濃度１０質量％となるようにメチルエチルケトンで希釈し、ウレタン塗料の固形分１００質量部に対して、正荷電制御樹脂ＣＣＲ１を１０質量部、抵抗調整材としてカーボンブラック（商品名：＃７３６０ＳＢ、東海カーボン製）を５０質量部、表面粗し材として平均粒子径１４μｍのウレタン粒子（商品名：アートパールＣ４００、根上工業製）を６質量部添加した。各成分が十分に分散したものに、硬化剤（変性ＴＤＩ、商品名：コロネートＬ、日本ポリウレタン社製）をウレタン塗料の固形分１００質量部に対して１０質量部添加し、攪拌して得られた塗料を先に成型した弾性層上にディッピングにより乾燥膜厚２０μｍとなるように塗布し、８０℃のオーブンで１５分乾燥後、１４０℃のオーブンで４時間硬化することで被覆層を形成し、現像ローラー１を得た。
【００５７】
（現像ローラー１の評価）
上記で得られた現像ローラー１を、負帯電性の非磁性トナーからなる一成分現像剤を使用する評価用レーザービームプリンターに取付け、３２．５℃×８０％ＲＨ（ＨＨ）の環境下で所定の画像（文字パターン画像）を１００００枚、連続的に印刷した後、現像ローラー上に付着しているトナーの帯電量、画像濃度、カブリを評価した。結果を表２に示す。
【００５８】
［実施例２〜４、比較例１］
（正荷電制御樹脂ＣＣＲ２〜５の製造及び物性値の評価）
（メタ）アクリル酸エステルモノマー、アミノ基を有するモノマーを表１に従って使用した以外は実施例１と同様にして、正荷電制御樹脂ＣＣＲ２〜５を得た。得られたＣＣＲ２〜５の重量平均分子量（Ｍｗ）、Ｔｇ、アミノ価をそれぞれ実施例１と同様にして測定した。結果を表１に示す。
【００５９】
（現像ローラー２〜５の製造）
ＣＣＲ１の代わりにＣＣＲ２〜５を用いた以外は、実施例１の現像ローラー１の製造方法と同様にして、現像ローラー２〜５を製造した。
【００６０】
（現像ローラー２〜５の評価）
実施例１と同様の方法で評価した。結果を表２に示す。
【００６１】
［比較例２］
（現像ローラー６の製造）
ＣＣＲ１を用いない以外は、実施例１の現像ローラー１の製造方法と同様にして、被覆層に正荷電制御樹脂を含有しない現像ローラー６を製造した。
【００６２】
（現像ローラー６の評価）
実施例１と同様の方法で評価した。結果を表２に示す。
【００６３】
【表１】
2005031657.tif 000006
【００６４】
【表２】
2005031657.tif 000007
【００６５】
１）帯電量
現像ローラーに担持されたトナーを、所定形状を有する容器内に吸引し、この容器の電荷量の変化を容器に接続したクーロンメータで読みとり、且つ、吸引したトナーを測定した。吸引されたトナーの電荷量を吸引したトナー質量で除算することでトナーの帯電量を得た。
【００６６】
２）カラー画像テスト
白ベタ画像出力中にプリンターを停止し、感光体上に付着したトナーをテープではがし取り、カブリ測定用反射測定機ＲＥＦＬＥＣＴＭＥＴＥＲ（商品名、東京電色（株））により、耐久初期と耐久後の画像白地部分の白色度を測定し、その白色度と普通紙（転写紙）の白色度の差からカブリ濃度を算出し、評価した。
【００６７】
［カブリの評価］
Ａ  ：  非常に良好  （１．０％未満）
Ｂ  ：  良好    （１．０％以上２．０％未満）
Ｃ  ：  悪い    （２．０％以上）
また、黒ベタ画像を出力し、マクベス濃度計ＲＤ−９１８（商品名、サカタインクス（株））を用いて画像濃度を測定した。
【００６８】
［画像濃度の評価］
Ａ  ：  非常に良好  （１．４以上）
Ｂ  ：  良好    （１．２以上１．４未満）
Ｃ  ：  悪い    （１．２未満）
実施例１〜４では、帯電量が高く、画像濃度及びカブリの評価結果がいずれも良好であり、トナーに対する摩擦現像の均一性及び耐久安定性に優れていた。中でも、炭素数が６以上のアルキル基を有する（メタ）アクリル酸アルキルエステルモノマーを用いた実施例１〜３では、画像濃度及びカブリの評価結果が非常に良好であり、ラインの細りのない鮮明な画像が得られた。
【図面の簡単な説明】
【００６９】
【図１】本発明の現像ローラーの基本構成を示す図であり、（ａ）は現像ローラーの軸線に沿った概略断面図、（ｂ）は現像ローラーを軸方向からみた図である。
【図２】本発明の現像ローラーを備えたレーザービームプリンターを示す概略構成図である。
【符号の説明】
【００７０】
１：感光ドラム
１０：現像装置
１１：現像剤
１１ａ：現像剤の薄層
１２：現像剤容器
１３：現像領域
１６：ブレード
１８：定電圧電源
１９：帯電ローラー
２４：現像ローラー
２４ａ：芯金
２４ｂ：弾性層
２４ｃ：被覆層
２５：供給ローラー
２５ａ：芯金
２５ｂ：弾性層
２５ｃ：被覆層
１１４：現像ローラー
１１４ａ：芯金
１１４ｂ：弾性層
１１４ｃ：被覆層
Ｌ：レーザビーム
【図１】
2005031657.tif 000009
【図２】
2005031657.tif 000010